(57)【要約】【課題】耐傷性に優れた立体成型体の提供。【解決手段】基材フィルム層と、前記基材フィルム層の上に配置された表面樹脂層を有する積層シート（Ｓ）を含む立体成型体であって、前記表面樹脂層が、エチレン・不飽和カルボン酸系共重合体（Ａ）２５質量％〜６４質量％を中和したアイオノマー樹脂と、オレフィン系重合体（Ｂ）３６質量％〜７５質量％と、を含有し、前記アイオノマー樹脂の中和度は５２％以上である、樹脂組成物（Ｒ）（但し、樹脂組成物（Ｒ）中の中和前の樹脂成分の合計を１００質量％とする）を含む立体成型体。【選択図】なし【特許請求の範囲】
【請求項１】
基材フィルム層と、前記基材フィルム層の上に配置された表面樹脂層を有する積層シート（Ｓ）を含む立体成型体であって、前記表面樹脂層が、エチレン・不飽和カルボン酸系共重合体（Ａ）２５質量％〜６４質量％を中和したアイオノマー樹脂と、オレフィン系重合体（Ｂ）３６質量％〜７５質量％と、を含有し、前記アイオノマー樹脂の中和度は５２％以上である、樹脂組成物（Ｒ）（但し、樹脂組成物（Ｒ）中の中和前の樹脂成分の合計を１００質量％とする）を含む立体成型体。
【請求項２】
前記エチレン・不飽和カルボン酸系共重合体（Ａ）のメルトフローレートは、１０ｇ／１０分〜１００ｇ／１０分である、請求項１に記載の立体成型体。
【請求項３】
更に、前記樹脂組成物（Ｒ）がポリアミド（Ｃ）を含有し、前記ポリアミド（Ｃ）の含有率は、前記エチレン・不飽和カルボン酸系共重合体（Ａ）、前記オレフィン系重合体（Ｂ）及び前記ポリアミド（Ｃ）の合計含有率に対して０．１質量％〜２５質量％である、請求項１又は請求項２に記載の立体成型体（但し、前記エチレン・不飽和カルボン酸系共重合体（Ａ）の含有率、前記オレフィン系重合体（Ｂ）の含有率及び前記ポリアミド（Ｃ）の含有率の合計を１００質量％とする）。
【請求項４】
前記オレフィン系重合体（Ｂ）は、エチレンの単独重合体である請求項１〜請求項３のいずれか１項に記載の立体成型体。
【請求項５】
前記エチレン・不飽和カルボン酸系共重合体（Ａ）における不飽和カルボン酸に由来する構成単位の含有率は、前記エチレン・不飽和カルボン酸系共重合体（Ａ）の全構成単位に対して、６質量％〜２０質量％である、請求項１〜請求項４のいずれか１項に記載の立体成型体。
【請求項６】
前記不飽和カルボン酸は（メタ）アクリル酸である、請求項１〜請求項５のいずれか１項に記載の立体成型体。
【請求項７】
前記中和度は７５％以上である、請求項１〜請求項６のいずれか１項に記載の立体成型体。
【請求項８】
前記アイオノマー樹脂は、前記エチレン・不飽和カルボン酸系共重合体（Ａ）が金属イオンで中和されたアイオノマー樹脂であり、前記金属イオンは、亜鉛イオンである、請求項１〜請求項７のいずれか１項に記載の立体成型体。
【請求項９】
前記樹脂組成物（Ｒ）は、少なくとも、前記エチレン・不飽和カルボン酸系共重合体（Ａ）と前記オレフィン系重合体（Ｂ）と、金属イオン源と、を混合し、前記混合下で前記エチレン・不飽和カルボン酸系共重合体（Ａ）を金属イオンで中和させて得られたものである、請求項１〜請求項８のいずれか１項に記載の立体成型体。
【請求項１０】
前記基材フィルム層と前記表面樹脂層との間に意匠層を有する、請求項１〜請求項９のいずれか１項に記載の立体成型体。
【請求項１１】
前記表面樹脂層と前記意匠層との間、及び、前記意匠層と前記基材フィルム層との間の少なくとも一方に接着剤層を有する、請求項１０に記載の立体成型体。
【請求項１２】
前記基材フィルム層と前記表面樹脂層との間に意匠層を有し、
前記基材フィルム層は、透明フィルム、半透明フィルム又は着色フィルムにより形成され、
前記表面樹脂層と前記意匠層との間、及び、前記意匠層と前記基材フィルム層との間の少なくとも一方に、接着剤層を有する、
請求項１〜請求項１１のいずれか１項に記載の立体成型体。
【発明の詳細な説明】
【技術分野】
【０００１】
本発明は、立体成型体に関する。
【背景技術】
【０００２】
従来から、樹脂材料を用いた成型用材料が種々提案されている。
例えば、塩化ビニルシート、塩化ビニル−酢酸ビニル共重合体シート等の塩化ビニル系材料を用いたシートは、加工適性、印刷適性、エンボス適性等に優れ、可塑剤の添加量により硬度を容易に調節可能であり、また安価である等の利点があるため、成型用の樹脂材料として広く用いられてきた。
【０００３】
樹脂材料を用いた成型部材は、一般に射出成型などで成型された後、意匠性、表面保護の観点からスプレー塗装が施され、焼き付けにより架橋させる方法で塗装がなされている。しかし、揮発性有機溶剤の排出に対する作業環境保護、外部環境保護などの観点から、粉体塗料の使用等による無溶剤化が図られている。
着色シートと成型性樹脂とを積層させて一体として成型する方法も知られている。
また、樹脂材料を用いた成型部材の作製方法としては、真空成型、インサート成型等の各種の成型方法も汎用されている。
【０００４】
一方、エチレン・不飽和カルボン酸系共重合体のアイオノマー樹脂を含む樹脂組成物は、金属・ガラス接着性、透明性、機械的強度、柔軟性、伸び、復元性などに優れていることから時に塩化ビニル系材料の代替材として、産業材、玩具、文具、雑貨等のフィルム、シート用途をはじめ、種々の用途に使用されている。
【０００５】
エチレン・（メタ）アクリル酸共重合体のカルボキシル基が金属イオンで中和されてなるアイオノマー樹脂は、そのイオン架橋に起因する構造上の違いから、他のエチレン系コポリマーと比較して耐磨耗性や透明性に優れる性能を示す。その性能を生かし、表面光沢及び耐スクラッチ性の良好な積層体として、上記アイオノマー樹脂を含む積層体が開示されている（例えば、特許文献１参照）。
【先行技術文献】
【特許文献】
【０００６】
【特許文献１】特開昭６０−１２７１４９号公報
【発明の概要】
【発明が解決しようとする課題】
【０００７】
しかしながら、塩化ビニル、塩化ビニル−酢酸ビニル共重合体などを用いた成型体は、燃焼させた際に、塩化ビニルモノマー、塩素ガス、等の有害なガスが発生する虞があり、また、燃焼させる際に使用する焼却炉を傷めたり、環境を汚染したりすることが懸念される。
【０００８】
また、特許文献１に記載のアイオノマー樹脂を含む積層体については、更なる耐傷性の向上が求められる。
【０００９】
樹脂組成物により得られる成型体表面の耐傷性を向上させるためには、例えば、表面硬度を高くすることが考えられる。しかし、硬くし過ぎると脆くなり、割れ（白化傷）などが発生し易くなる。フィルムであれば、厚みを厚くすることも考えられるが、厚くし過ぎると脆くなり、割れが発生し易くなることがある。さらに、成型加工に供される積層シートであれば、成型加工時における優れた展延性も求められる。
しかしながら、塩化ビニル系材料の如き材料を用いずとも、上記のような要求を満たす樹脂組成物を使用した成型体は、未だ提供されていないのが現状である。
【００１０】
本発明は、上記に鑑みなされたものであり、耐傷性に優れた立体成型体を提供することを課題とする。
【課題を解決するための手段】
【００１１】
＜１＞  基材フィルム層と、前記基材フィルムの上に配置された表面樹脂層を有するフィルムを含む立体成型体であって、前記表面樹脂層が、エチレン・不飽和カルボン酸系共重合体（Ａ）２５質量％〜６４質量％を中和したアイオノマー樹脂と、オレフィン系重合体（Ｂ）３６質量％〜７５質量％と、を含有し、前記アイオノマー樹脂の中和度は５２％以上である、樹脂組成物（Ｒ）（但し、樹脂組成物（Ｒ）中の中和前の樹脂成分の合計を１００質量％とする）を含む立体成型体。
＜２＞  前記エチレン・不飽和カルボン酸系共重合体（Ａ）のメルトフローレートは、１０ｇ/１０分〜１００ｇ/１０分である、＜１＞に記載の立体成型体。
＜３＞  更に、ポリアミド（Ｃ）を含有し、前記ポリアミド（Ｃ）の含有率は、前記エチレン・不飽和カルボン酸系共重合体（Ａ）、前記オレフィン系重合体（Ｂ）及び前記ポリアミド（Ｃ）の合計含有率に対して０．１質量％〜２５質量％である、＜１＞又は＜２＜に記載の立体成型体（但し、前記エチレン・不飽和カルボン酸系共重合体（Ａ）の含有率、前記オレフィン系重合体（Ｂ）の含有率及び前記ポリアミド（Ｃ）の含有率の合計を１００質量％とする）。
＜４＞  前記オレフィン系重合体（Ｂ）は、エチレンの単独重合体である、＜１＞〜＜３＞のいずれか１つに記載の立体成型体。
＜５＞  前記エチレン・不飽和カルボン酸系共重合体（Ａ）における不飽和カルボン酸に由来する構成単位の含有率は、前記エチレン・不飽和カルボン酸系共重合体（Ａ）の全構成単位に対して、６質量％〜２０質量％である、＜１＞〜＜４＞のいずれか１つに記載の立体成型体。
＜６＞  前記不飽和カルボン酸は（メタ）アクリル酸である、＜１＞〜＜５＞のいずれか１つに記載の立体成型体。
＜７＞  前記中和度は７５％以上である、＜１＞〜＜６＞のいずれか１つに記載の立体成型体。
＜８＞  前記アイオノマー樹脂は、前記エチレン・不飽和カルボン酸系共重合体（Ａ）が金属イオンで中和されたアイオノマー樹脂であり、前記金属イオンは、亜鉛イオンである、＜１＞〜＜７＞のいずれか１つに記載の立体成型体。
＜９＞  前記樹脂組成物（Ｒ）は、少なくとも、前記エチレン・不飽和カルボン酸系共重合体（Ａ）と前記オレフィン系重合体（Ｂ）と、金属イオン源と、を混合し、前記混合下で前記エチレン・不飽和カルボン酸系共重合体（Ａ）を金属イオンで中和させて得られたものである、＜１＞〜＜８＞のいずれか１つに記載の立体成型体。
＜１０＞  前記基材フィルム層と前記表面樹脂層との間に意匠層を有する、＜１＞〜＜９＞のいずれか１つに記載の立体成型体。
＜１１＞  前記表面樹脂層と前記意匠層との間、及び、前記意匠層と前記基材フィルム層との間の少なくとも一方に接着剤層を有する、＜１０＞に記載の立体成型体。
＜１２＞  前記基材フィルム層と前記表面樹脂層との間に意匠層を有し、前記基材フィルム層は、透明フィルム、半透明フィルム又は着色フィルムにより形成され、前記表面樹脂層と前記意匠層との間、及び、前記意匠層と前記基材フィルム層との間の少なくとも一方に接着剤層を有する、＜１＞〜＜１１＞のいずれか１項に記載の立体成型体。
【発明の効果】
【００１２】
本発明によれば、耐傷性に優れた立体成型体を提供することができる。
【図面の簡単な説明】
【００１３】
【図１】実施例で作製した成型体の形状を示す写真である。
【発明を実施するための形態】
【００１４】
以下、本発明の立体成型体について詳細に説明する。
なお、本発明において、数値範囲における「〜」は、「〜」の前後の数値を含むことを意味する。本明細書に段階的に記載されている数値範囲において、ある数値範囲で記載された上限値又は下限値は、他の段階的な記載の数値範囲の上限値又は下限値に置き換えてもよい。また、本明細書に記載されている数値範囲において、ある数値範囲で記載された上限値又は下限値は、実施例に示されている値に置き換えてもよい。
本明細書において、組成物中の各成分の量は、組成物中に各成分に該当する物質が複数存在する場合は、特に断らない限り、組成物中に存在する該複数の物質の構成単位を意味する。
本明細書において、好ましい態様の２以上の組み合わせは、より好ましい態様である。
【００１５】
本明細書において、「（メタ）アクリル」とは、「アクリル」及び「メタクリル」の少なくとも一方を意味し、「（メタ）アクリレート」は「アクリレート」及び「メタクリレート」の少なくとも一方を意味する。
【００１６】
本明細書において、アイオノマー樹脂とは、エチレン・不飽和カルボン酸系共重合体（Ａ）が有する酸性基の少なくとも一部が、金属イオンで中和された化合物を意味する。
【００１７】
［立体成型体］
本発明の立体成型体は、基材フィルム層と、前記基材フィルムの上に配置された表面樹脂層を有する積層シート（Ｓ）含む立体成型体であって、前記表面樹脂層が、エチレン・不飽和カルボン酸系共重合体（Ａ）２５質量％〜６４質量％を中和したアイオノマー樹脂と、オレフィン系重合体（Ｂ）３６質量％〜７５質量％と、を含有し、前記アイオノマー樹脂の中和度は５２％以上である、樹脂組成物（Ｒ）（但し、樹脂組成物（Ｒ）中の中和前の樹脂成分の合計を１００質量％とする）を含む立体成型体である。
【００１８】
本発明において、「立体成型体」なる用語は、表面が平板状でない形状を有する成型体を意味し、例えば表面が曲面状の成型体を指す。
【００１９】
（積層シート（Ｓ））
本発明の立体成型体は、基材フィルム層と、基材フィルム層の上に配置され、樹脂組成物（Ｒ）を含む表面樹脂層と、を少なくとも有する積層シート（Ｓ）を含む。
積層シート（Ｓ）は、樹脂組成物（Ｒ）より形成された層（表面樹脂層）を有するので、成型加工時の展延性に優れ、得られた成型体の表面は耐傷性に優れたものとなる。
【００２０】
以下、積層シート（Ｓ）が有する各構成要素について詳細に説明する。
【００２１】
《表面樹脂層》
積層シート（Ｓ）は、表面樹脂層を有する。
表面樹脂層は、基材フィルム層の上に配置され、樹脂組成物（Ｒ）を含む層である。
樹脂組成物（Ｒ）は、エチレン・不飽和カルボン酸系共重合体（Ａ）２５質量％〜６４質量％を中和したアイオノマー樹脂と、オレフィン系重合体（Ｂ）３６質量％〜７５質量％と、を含有する樹脂組成物であり、前記アイオノマー樹脂の中和度は５２％以上である（但し、樹脂組成物（Ｒ）中の中和前の樹脂成分の合計を１００質量％とする）。
【００２２】
樹脂組成物（Ｒ）が、上記構成を有することで、膜成形性に優れ、かつ耐傷性に優れた膜を得ることができる。また、この樹脂組成物（Ｒ）を表面樹脂層に適用したことで、耐傷性に優れ、かつ成型加工時の展延性に優れた積層シート（Ｓ）が得られる。
【００２３】
この理由は、明らかではないが、以下のように推測される。即ち、樹脂組成物（Ｒ）は、所定量のエチレン・不飽和カルボン酸系共重合体（Ａ）を中和したアイオノマー樹脂と、所定量のオレフィン系重合体（Ｂ）とを含有し、かつ、アイオノマー樹脂の中和度が５２％以上であるので、中和によって分子鎖中に得られた架橋点が微分散しており、かつ、適度な柔軟性及び耐熱性を有するものとなる。このため、樹脂組成物（Ｒ）を用いて得られた膜は、従来の成型用樹脂組成物を用いる場合に比し、フィルム成形性及び耐傷性に優れるものと推測される。さらに、基材フィルム層上に、樹脂組成物（Ｒ）を表面樹脂層として配置することで、成型加工時の展延性に優れ、耐傷性に優れた立体成型体を得ることができる。
ここで、「展延性」とは、フィルム状又はシート状の成型対象物を成型する際に、金型に対する追随性に優れた成型ができる性質を指す。
【００２４】
〜樹脂組成物（Ｒ）〜
樹脂組成物（Ｒ）について詳細に説明する。
【００２５】
＜エチレン・不飽和カルボン酸系共重合体（Ａ）のアイオノマー樹脂＞
樹脂組成物（Ｒ）は、エチレン・不飽和カルボン酸系共重合体（Ａ）を中和したアイオノマー樹脂の少なくとも１種を含む。
アイオノマー樹脂に用いられるエチレン・不飽和カルボン酸系共重合体（Ａ）は、少なくとも、エチレンと、不飽和カルボン酸と、を共重合させて得られる共重合体であり、エチレンに由来する構成単位と、不飽和カルボン酸に由来する構成単位を有している。
【００２６】
エチレン・不飽和カルボン酸系共重合体（Ａ）は、ブロック共重合体、ランダム共重合体、グラフト共重合体のいずれであってもよい。
工業的に入手可能な観点から、エチレン・不飽和カルボン酸系共重合体（Ａ）としては、ランダム共重合体であることが好ましい。
【００２７】
不飽和カルボン酸に由来する構成単位としては、例えば、アクリル酸、メタクリル酸、エタクリル酸、イタコン酸、無水イタコン酸、フマル酸、クロトン酸、マレイン酸、無水マレイン酸等の炭素数３〜８の不飽和カルボン酸が挙げられる。
これらの中でも、不飽和カルボン酸に由来する構成単位としては、（メタ）アクリル酸であることが好ましく、メタクリル酸であることがより好ましい。
【００２８】
エチレンに由来する構成単位の含有量としては、エチレン・不飽和カルボン酸系共重合体（Ａ）の全構成単位に対して、５５質量％〜９４質量％であることが好ましく、６０質量％〜９４質量％であることがより好ましく、７０質量％〜９４質量％であることが更に好ましい。
【００２９】
不飽和カルボン酸に由来する構成単位の含有量としては、エチレン・不飽和カルボン酸系共重合体（Ａ）の全構成単位に対し、６質量％〜２０質量％であることが好ましく、６質量％〜１８質量％であることがより好ましく、６質量％〜１５質量％であることが更に好ましい。
不飽和カルボン酸に由来する構成単位の含有量が６質量％以上であると、耐傷性により優れる傾向がある。また、不飽和カルボン酸に由来する構成単位の含有量が２０質量％以下であると、工業上入手しやすく、エチレン・不飽和カルボン酸系共重合体（Ａ）の製造が容易となりやすい。
【００３０】
エチレン・不飽和カルボン酸系共重合体の好ましい具体例としては、エチレン・アクリル酸共重合体、エチレン・メタクリル酸共重合体等が挙げられる。
【００３１】
エチレン・不飽和カルボン酸共重合体は、エチレンに由来する構成単位と、不飽和カルボン酸に由来する構成単位に加えて、エチレン及び不飽和カルボン酸以外のモノマーに由来する構成単位（以下、「他の構成単位」ともいう。）を含んでいてもよい。
他の構成単位としては、例えば、不飽和カルボン酸エステル（例えば、アクリル酸メチル、アクリル酸エチル、アクリル酸イソブチル、アクリル酸ｎ−ブチル、アクリル酸イソオクチル、メタクリル酸メチル、メタクリル酸エチル、メタクリル酸イソブチル、メタクリル酸ｎ−ブチル等の（メタ）アクリル酸アルキルエステル、マレイン酸ジメチル及びマレイン酸ジエチル）、不飽和炭化水素（例えば、プロピレン、ブテン、１，３−ブタジエン、ペンテン、１，３−ペンタジエン及び１−ヘキセン）、ビニルエステル（例えば、酢酸ビニル及びプロピオン酸ビニル）、ビニル硫酸、ビニル硝酸等の酸化物、ハロゲン化合物（例えば、塩化ビニル及びフッ化ビニル）、ビニル基含有１，２級アミン化合物、一酸化炭素、二酸化硫黄等が挙げられる。
【００３２】
エチレン・不飽和カルボン酸系共重合体（Ａ）が他の構成単位を含む場合、他の構成単位としては、不飽和カルボン酸エステルに由来する構成単位及び不飽和炭化水素に由来する構成単位が好適に挙げられ、中でも、不飽和カルボン酸エステルに由来する構成単位であることが好ましい。
【００３３】
不飽和カルボン酸エステルとしては、エチレン及び不飽和カルボン酸と共重合可能であれば特に制限はなく、例えば、不飽和カルボン酸アルキルエステルが挙げられる。
不飽和カルボン酸アルキルエステルとしては、例えば、アクリル酸メチル、アクリル酸エチル、アクリル酸イソブチル、アクリル酸ｎ−ブチル、アクリル酸イソオクチル等のアクリル酸アルキルエステル、メタクリル酸メチル、メタクリル酸エチル、メタクリル酸イソブチル等のメタクリル酸アルキルエステル、マレイン酸ジメチル、マレイン酸ジエチル等のマレイン酸アルキルエステル等の、アルキルエステルのアルキル基の炭素数が１〜１２である不飽和カルボン酸アルキルエステルが挙げられる。
【００３４】
これらの中でも、不飽和カルボン酸エステルとしては、アクリル酸メチル、アクリル酸エチル、アクリル酸イソプロピル、アクリル酸イソブチル、アクリル酸ｎ−ブチル、メタクリル酸メチル、メタクリル酸エチル、メタクリル酸イソブチル、メタクリル酸ｎ−ブチル、メタクリル酸イソオクチル等のアクリル酸又はメタクリル酸のアルキルエステルが好ましく、アクリル酸又はメタクリル酸の低級アルキルエステル（炭素数２〜５のアルキルエステル）がより好ましく、アクリル酸又はメタクリル酸の炭素数４のアルキルエステルが更に好ましく、アクリル酸の炭素数４のアルキルエステル（最も好ましくはイソブチルエステル）が特に好ましい。
【００３５】
エチレン・不飽和カルボン酸共重合体（Ａ）が不飽和カルボン酸エステルに由来する構成単位を含む場合、エチレン・不飽和カルボン酸系共重合体の好ましい具体例としては、エチレン・（メタ）アクリル酸・（メタ）アクリル酸エステル共重合体（例えば、エチレン・（メタ）アクリル酸・アクリル酸メチル共重合体、エチレン・（メタ）アクリル酸・アクリル酸エチル共重合体、エチレン・（メタ）アクリル酸・アクリル酸イソブチル共重合体、エチレン・（メタ）アクリル酸・アクリル酸ｎ−ブチル共重合体等）が挙げられる。
【００３６】
エチレン・不飽和カルボン酸共重合体（Ａ）が不飽和カルボン酸エステルに由来する構成単位を含む場合、不飽和カルボン酸エステルに由来する構成単位の含有量としては、柔軟性確保の観点から、エチレン・不飽和カルボン酸共重合体（Ａ）の全構成単位に対して３質量％〜２５質量％が好ましく、５質量％〜２０質量％がより好ましい。不飽和カルボン酸エステルに由来の構成単位の含有量が、３質量％以上であると、柔軟性により優れる傾向があり、２５質量％以下であると、ブロッキングの防止により優れる傾向がある。
【００３７】
エチレン・不飽和カルボン酸系共重合体（Ａ）のメルトフローレート（ＭＦＲ）としては、１０ｇ／１０分〜１００ｇ／１０分であることが好ましく、１０ｇ／１０分〜９０ｇ／１０分であることがより好ましく、１０ｇ／１０分〜８０ｇ／１０分であることが更に好ましい。
メルトフローレート（ＭＦＲ）が１０ｇ／１０分〜１００ｇ／１０分であると、より優れた成型性を付与することが可能となる。
なお、メルトフローレート（ＭＦＲ）は、ＪＩＳ  Ｋ７２１０（１９９９年）に準拠した方法により１９０℃、荷重２１６０ｇにて測定することができる。
【００３８】
なお、樹脂組成物（Ｒ）がエチレン・不飽和カルボン酸系共重合体を２種以上含む場合、エチレン・不飽和カルボン酸系共重合体（Ａ）のＭＦＲは、樹脂組成物（Ｒ）に含まれるエチレン・不飽和カルボン酸系共重合体全体のメルトフローレート（ＭＦＲ）値が、上記範囲内であればよい。
【００３９】
エチレン・不飽和カルボン酸系共重合体（Ａ）としては、上市されている市販品を用いてもよい。市販品としては、例えば、三井・デュポンポリケミカル株式会社製のニュクレル（商品名）シリーズ等が挙げられる。
【００４０】
エチレン・不飽和カルボン酸系共重合体（Ａ）の含有量は、２５質量％〜６４質量％である。但し、樹脂組成物（Ｒ）中の中和前の樹脂成分の合計を１００質量％とする。
エチレン・不飽和カルボン酸系共重合体（Ａ）の含有量が、２５質量％〜６４質量％であると、樹脂組成物（Ｒ）は優れた耐傷性を発揮することができる。
上記観点から、エチレン・不飽和カルボン酸系共重合体（Ａ）の含有量としては、３５質量％〜６０質量％であることが好ましく、３５質量％〜５５質量％であることがより好ましい。
【００４１】
本発明におけるアイオノマー樹脂は、エチレン・不飽和カルボン酸系共重合体（Ａ）の不飽和カルボン酸に由来する構成単位に含まれる酸基を金属イオンで中和して得られたものである。
不飽和カルボン酸に由来する構成単位に含まれる酸基の中和に用いられる金属イオンとしては、特に制限はなく、例えば、リチウム、ナトリウム、カリウム、ルビジウム、セシウム等のアルカリ金属イオン、マグネシウム、カルシウム等のアルカリ土類金属イオン、亜鉛等の遷移金属イオン、アルミニウム等の各種金属イオンなどが挙げられる。
工業化製品を容易に入手可能な点から、金属イオンとしては、亜鉛イオン、マグネシウムイオン及びナトリウムイオンから選ばれる少なくとも１種であることが好ましく、亜鉛イオン及びナトリウムイオンの少なくとも一方であることがより好ましく、亜鉛イオンであることが更に好ましい。
金属イオンは、１種を単独で用いてもよく、又は、２種以上を併用してもよい。
【００４２】
金属イオンは、金属化合物を金属イオン源として得たものであってもよい。
このような金属化合物としては、前記アルカリ金属、アルカリ土類金属、遷移金属及び各種金属の酸化物、水酸化物、重炭酸塩、酢酸塩、ギ酸塩等が挙げられる。
工業化製品を容易に入手可能な点から、金属化合物としては、酸化亜鉛又は炭酸ナトリウムであることが好ましい。
【００４３】
エチレン・不飽和カルボン酸系共重合体（Ａ）を金属イオンで中和して得られるアイオノマー樹脂の中和度は、５２％以上である。
中和度が５２％以上であると、樹脂組成物（Ｒ）は優れた耐傷性を発現することができる。
中和度としては、５５％以上であることが好ましく、７５％以上であることがより好ましく、８０％以上であることが更に好ましい。中和度が５５％以上であると、耐傷性を更に向上させることが可能となる。
なお、本明細書において「中和度」とは、エチレン・不飽和カルボン酸系共重合体（Ａ）が有する酸基（特にカルボキシ基）のモル数を１００％としたとき金属イオンで中和された酸基の比率（％）を示す。
【００４４】
エチレン・不飽和カルボン酸系共重合体（Ａ）中の不飽和カルボン酸に由来する構成単位の含有比率をＡ質量％、アイオノマー樹脂の中和度をＢ％、エチレン・不飽和カルボン酸系共重合体（Ａ）に対する含有比率をＣ質量％としたときに、不飽和カルボン酸に由来の構成単位の含有比率Ａ質量％と中和度Ｂ％とエチレン・不飽和カルボン酸系共重合体（Ａ）の含有比率Ｃ質量％と１０−４との積（以下、最終配合中和率ともいう）Ａ×Ｂ×Ｃ×１０−４は、２．１〜９．０の範囲であることが好ましい。
但し、エチレン・不飽和カルボン酸系共重合体（Ａ）の含有量と前記オレフィン系重合体（Ｂ）の含有量との合計を１００質量％とする。
Ａ、Ｂ、Ｃ及び１０−４の積が、上記範囲であると、樹脂組成物（Ｒ）の耐傷性がより向上する。
【００４５】
＜オレフィン系重合体（Ｂ）＞
樹脂組成物（Ｒ）は、オレフィン系重合体（Ｂ）を含む。樹脂組成物（Ｒ）が、オレフィン系重合体（Ｂ）を含むことで、優れた耐熱性等を発揮することができる。
なお、本明細書において「オレフィン系重合体（Ｂ）」とは、１種のオレフィンの単独重合体又は２種以上のオレフィンの共重合体を指す。
【００４６】
オレフィン系重合体（Ｂ）としては、エチレンの単独重合体、プロピレンの単独重合体、ブテンの単独重合体、エチレンと炭素数３〜８のα−オレフィンとの共重合体等が挙げられる。
耐熱性の観点から、オレフィン系重合体（Ｂ）体としては、エチレンの単独重合体であることが好ましく、高密度ポリエチレン（ＨＤＰＥ）、高圧法低密度ポリエチレン（ＬＤＰＥ）又は直鎖状低密度ポリエチレン（ＬＬＤＰＥ）であることがより好ましく、高密度ポリエチレン（ＨＤＰＥ）であることが更に好ましい。
【００４７】
オレフィン系重合体（Ｂ）は、市販品を用いてもよい。オレフィン系重合体（Ｂ）の市販品としては、株式会社プライムポリマー製のポリプロピレン系樹脂「プライムポリプロ」、「ポリファイン」、「プライムＴＰＯ」の各シリーズ、株式会社プライムポリマー製の各種ポリエチレン樹脂「ハイゼックス」、「ネオゼックス」、「ウルトゼックス」、「モアテック」、「エボリュー」の各シリーズ及び東ソー株式会社製の低密度ポリエチレン「ペトロセン」シリーズ等が挙げられる。
【００４８】
オレフィン系重合体（Ｂ）のメルトフローレート（ＭＦＲ）としては、３．０ｇ／１０分〜３０．０ｇ／１０分の範囲が好ましく、５．０ｇ／１０分〜２５．０ｇ／１０分がより好ましい。メルトフローレートが前記範囲内であると、よりフィルム成形性が優れる傾向がある。
なお、ＭＦＲは、ＪＩＳ  Ｋ７２１０（１９９９年）に準拠した方法により、ポリエチレン樹脂は１９０℃、荷重２１６０ｇ、ポリプロピレン系樹脂は２３０℃、荷重２１６０ｇにて測定することができる。
【００４９】
オレフィン系重合体（Ｂ）の含有量は、３６質量％〜７５質量％である。但し、樹脂組成物（Ｒ）中の中和前の樹脂成分の合計を１００質量％とする。
オレフィン系重合体（Ｂ）の含有量が、３６質量％〜７５質量％であると、樹脂組成物（Ｒ）はより優れた耐熱性を発揮することができる。
上記観点から、オレフィン系重合体（Ｂ）の含有量としては、３６質量％〜７０質量％であることが好ましく、３６質量％〜６５質量％であることがより好ましい。
【００５０】
＜ポリアミド（Ｃ）＞
樹脂組成物（Ｒ）は、ポリアミド（Ｃ）を含んでいてもよい。樹脂組成物（Ｒ）がポリアミド（Ｃ）を含む場合、樹脂組成物（Ｒ）により形成される層に、より優れた耐傷性等を付与することが可能となる。
【００５１】
ポリアミド（Ｃ）としては、特に制限はなく、例えば、シュウ酸、アジピン酸、セバシン酸、ドデカン酸、テレフタル酸、イソフタル酸、１，４−シクロヘキシルジカルボン酸等のジカルボン酸と、エチレンジアミン、テトラメチレンジアミン、ペンタメチレンジアミン、ヘキサメチレンジアミン、デカメチレンジアミン、１，４−シクロヘキシルジアミン、ｍ−キシレンジアミン等のジアミンとの重縮合体、ε−カプロラクタム、ω−ラウロラクタムのような環状ラクタム開環重合体、６−アミノカプロン酸、９−アミノノナン酸、１１−アミノウンデカン酸、１２−アミノドデカン酸等のアミノカルボン酸の重縮合体、及び上記環状ラクタムとジカルボン酸とジアミンとの共重合体などが挙げられる。
ポリアミド（Ｃ）は、１種を単独で用いてもよく、又は、２種以上を併用してもよい。
【００５２】
ポリアミド（Ｃ）は、市販品を用いてもよい。
ポリアミド（Ｃ）としては、例えば、ナイロン４、ナイロン６、ナイロン４６、ナイロン６６、ナイロン６１０、ナイロン６１２、ナイロン６Ｔ、ナイロン１１、ナイロン１２、共重合体ナイロン（例えば、ナイロン６／６６、ナイロン６／１２、ナイロン６／６１０、ナイロン６６／１２、ナイロン６／６６／６１０等）、ナイロンＭＸＤ６、ナイロン４６などが挙げられる。
これらの中でも、耐傷性の向上及び安価に入手しやすい点から、ポリアミド（Ｃ）としては、ナイロン６及びナイロン６／１２の少なくとも一方が好ましい。
【００５３】
ポリアミド（Ｃ）の含有量は、エチレン・不飽和カルボン酸系共重合体（Ａ）、オレフィン系重合体（Ｂ）及びポリアミド（Ｃ）の含有量の合計に対して０．１質量％〜２５質量％であることが好ましい。但し、エチレン・不飽和カルボン酸系共重合体（Ａ）、オレフィン系重合体（Ｂ）及びポリアミド（Ｃ）の含有量の合計を１００質量％とする。
ポリアミド（Ｃ）の含有量は、耐傷性の観点から、３質量％〜２５質量％がより好ましく、７質量％〜２５質量％であることが更に好ましい。
【００５４】
＜その他の添加剤＞
樹脂組成物（Ｒ）は、本発明の効果を損なわない範囲で、各種添加剤を配合してもよい。このような添加剤として、帯電防止剤、酸化防止剤、熱安定剤、光安定剤、紫外線吸収剤、顔料、染料、滑剤、ブロッキング防止剤、防黴剤、抗菌剤、難燃剤、難燃助剤、架橋剤、架橋助剤、発泡剤、発泡助剤、無機充填剤、繊維強化材などを挙げられる。
添加剤は、樹脂組成物の調製時又は調製後に配合することができ、エチレン・不飽和カルボン酸系共重合体（Ａ）、オレフィン系重合体（Ｂ）及びポリアミド（Ｃ）に予め配合しておいてもよい。
【００５５】
（樹脂組成物（Ｒ）の製造）
樹脂組成物（Ｒ）は、少なくとも、エチレン・不飽和カルボン酸系共重合体（Ａ）とオレフィン系重合体（Ｂ）と金属イオン源とを混合し、混合下でエチレン・不飽和カルボン酸系共重合体（Ａ）を金属イオンで中和させることにより得られたものであることが好ましい。
上記の混合は、エチレン・不飽和カルボン酸系共重合体（Ａ）とオレフィン系重合体（Ｂ）と前記ポリアミド（Ｃ）と金属イオン源とを混合する態様であってもよい。
少なくとも、エチレン・不飽和カルボン酸系共重合体（Ａ）とオレフィン系重合体（Ｂ）と金属イオン源とを混合し、混合下でエチレン・不飽和カルボン酸系共重合体（Ａ）を金属イオンで中和することで、エチレン・不飽和カルボン酸系共重合体（Ａ）樹脂とオレフィン系重合体（Ｂ）とが混合された状態で金属イオンによって中和されるので、アイオノマー樹脂とオレフィン系重合体（Ｂ）とが良好に混練された状態になり、耐傷性、耐熱性等に優れた膜を形成しうる樹脂組成物が得られると推察される。
これに対して、従来のように、例えば、エチレン・不飽和カルボン酸系共重合体（Ａ）を金属イオンで中和させて得られたエチレン・不飽和カルボン酸系共重合体を中和したアイオノマー樹脂と、オレフィン系重合体（Ｂ）と、を混合して調製した樹脂組成物では、本発明における方法に比べてアイオノマー樹脂とオレフィン樹脂（Ｂ）とが混合しにくい場合があり、所望とする良好な性能（耐傷性等）が得られにくい場合がある。
【００５６】
樹脂組成物（Ｒ）は、エチレン・不飽和カルボン酸系共重合体（Ａ）とオレフィン系重合体（Ｂ）と金属イオン源とが全て存在する系内で中和を進行させることによって得られたものであり、アイオノマー樹脂とオレフィン系重合体（Ｂ）とを単に混合した樹脂組成物とは異なる微細構造（モルフォロジー）を有するものである。
樹脂組成物（Ｒ）のモルフォロジーは、その構造又は特性について、例えば、走査型電子顕微鏡などを用いて特定することは不可能である。すなわち、樹脂組成物（Ｒ）に係るアイオノマー樹脂組成物は、その具体的な態様として微細構造（モルフォロジー）を特定するに際して、プロセス（工程）で特定せざるを得ない不可能・非実際的事情がある。
【００５７】
エチレン・不飽和カルボン酸系共重合体（Ａ）とオレフィン系重合体（Ｂ）と金属イオン源とを混合するときに用いられる、エチレン・不飽和カルボン酸系共重合体（Ａ）、オレフィン系重合体（Ｂ）及び金属イオン源は、既述のエチレン・不飽和カルボン酸系共重合体（Ａ）、オレフィン系重合体（Ｂ）及び金属イオン源と同義であり、好ましい範囲も同様である。
【００５８】
エチレン・不飽和カルボン酸系共重合体（Ａ）とオレフィン系重合体（Ｂ）と金属イオン源とを混合する方法は、特に制限はなく、公知の混合装置を用いて行うことができる。
混合装置としては、例えば、混練・押出成形評価試験装置、単軸押出機、二軸押出機、バンバリーミキサー、ニーダー等の混練装置が挙げられる。
押出機中で、エチレン・不飽和カルボン酸系共重合体（Ａ）及びオレフィン系重合体（Ｂ）を溶融混練しながら、金属イオン源等を添加して、エチレン・不飽和カルボン酸系共重合体（Ａ）を中和したアイオノマー樹脂を生成させて、樹脂組成物（Ｒ）を得ることがより好ましい。
【００５９】
溶融混練の温度は、エチレン・不飽和カルボン酸系共重合体（Ａ）及びオレフィン系重合体（Ｂ）のそれぞれの融点以上の温度、一般的には、１５０℃以上であることが好ましく、より好ましくは１６０℃〜２８０℃の範囲で、好ましくは６０秒以上の滞留時間を維持して融解混錬を行うのが好ましい。
【００６０】
スクリュー押出機は、エチレン・不飽和カルボン酸系共重合体（Ａ）及びオレフィン系重合体（Ｂ）を十分に混練することが可能な能力を有し、かつ、中和（イオン化反応）によって生じる副生物を除去するためのベント機構を有するものであることが好ましい。
【００６１】
〜表面樹脂層の構成〜
表面樹脂層は、基材フィルム層の上に配置され、上述した樹脂組成物（Ｒ）を含む層である。
表面樹脂層は、樹脂組成物（Ｒ）により形成した層のみの単層であってもよいし、前記樹脂組成物により形成した層と、樹脂組成物（Ｒ）により形成した層とは組成又は形態の異なる１層又は２層以上の層と、を含む多層であってもよい。
【００６２】
樹脂組成物（Ｒ）の詳細は、既述のとおりである。
【００６３】
組成又は形態の異なる複数の層に用いる樹脂としては、例えば、エチレン・不飽和カルボン酸共重合体、エチレン・不飽和カルボン酸・不飽和カルボン酸アルキルエステルの共重合体及びそれらのアイオノマー、エチレン・不飽和カルボン酸アルキルエステル共重合体、エチレン・酢酸ビニルエステルの共重合体、エチレン・不飽和カルボン酸アルキルエステル・一酸化炭素の共重合体、及びこれらの不飽和カルボン酸グラフト物、低密度ポリエチレン、線状低密度ポリエチレンなどのポリエチレン樹脂から選ばれる、少なくとも１種を含むブレンド物が挙げられる。
【００６４】
表面樹脂層は、特に、エチレン・不飽和カルボン酸系共重合体（Ａ）を中和したアイオノマー樹脂を含有するので、より優れた耐熱性及び耐傷性が得られる傾向にある。
【００６５】
表面樹脂層が多層である場合、樹脂組成物（Ｒ）により形成した層以外の層としては、エチレン・不飽和カルボン酸系共重合体（Ａ）を中和したアイオノマー樹脂より形成された層が好ましい。
表面樹脂層の好適な態様の一つは、樹脂組成物（Ｒ）により形成した層と、エチレン・不飽和カルボン酸系共重合体（Ａ）を中和したアイオノマー樹脂より形成された層と、を有する態様である。この態様である場合、耐熱性及び耐傷性の観点から、エチレン・不飽和カルボン酸系共重合体（Ａ）を中和したアイオノマー樹脂より形成された層の厚み(ｂ)に対する樹脂組成物（Ｒ）より形成された層の厚み（ａ）の比(ａ／ｂ）は、０．０５以上１．０未満であることが好ましい。
【００６６】
表面樹脂層の厚み（多層である場合は合計厚み）は、耐傷性及び展延性の観点から、１０μｍ〜１０００μｍであることが好ましく、５０μｍ〜５００μｍがより好ましい。
【００６７】
《基材フィルム層》
基材フィルム層は、積層シート（Ｓ）に適用しうるフィルムであれば特に限定されない。基材フィルム層は、単層フィルムであっても、多層フィルムであってもよい。
基材フィルム層は、透明フィルム、半透明フィルム、又は着色フィルムのいずれかであってもよい。着色フィルムは、透明フィルム又は半透明フィルムに着色剤を含有させたものであってもよい。
ここで、透明とは、可視光の透過率が９５％以上であることを意味し、半透明とは、可視光の透過率が５０％以上９５％未満であることを意味する。可視光の透過率は、分光測定器を用いて測定することができる。
【００６８】
基材フィルム層は、延伸性を有する樹脂フィルムであることが好ましい。
基材フィルム層を構成する樹脂材料は、特に限定されないが、成型加工時に適用される熱に対する適性の観点から、熱可塑性樹脂が好適に挙げられる。
【００６９】
熱可塑性樹脂としては、ポリオレフィン、ポリエチレンテレフタレート、ポリブチレンテレフタレート、アクリル樹脂、シリコン−アクリル樹脂、ポリスチレン、ポリウレタン、ナイロン、ポリビニルアルコール、エチレン−ビニルアルコール、ポリビニルクロライド、ポリビニリデンクロライド、ポリビニルフルオネート、ポリビニリデンフルオネート、アクリロニトリル−ブタジエン−スチレン共重合体（ＡＢＳ樹脂）等の熱可塑性樹脂が好ましく挙げられる。また、特開２００８−９４０７４号公報に記載のＡＢＳ樹脂も本発明における熱可塑性樹脂として用いることができる。熱可塑性樹脂の軟化点は、３０℃〜３００℃が好ましい。
熱可塑性樹脂としては、成型性、寸法安定性、適度な剛性、及び耐熱性の観点から、ＡＢＳ樹脂、ポリオレフィン、ポリエチレンテレフタレート、ポリブチレンテレフタレート等が挙げられ、隣接層との良接着の観点から、ＡＢＳ樹脂がより好ましい。
【００７０】
基材フィルム層が着色フィルムである場合、熱可塑性樹脂等の樹脂材料に、着色剤（顔料等）を混合して着色すればよい。着色剤の選択により、基材フィルム層の色相を所望とする色相に適宜設定することが可能である。
【００７１】
基材フィルム層の厚さは、特定に限定されず、積層シート（Ｓ）の適用態様に応じて適宜選択することができる。基材フィルム層の厚さは、例えば、展延性及びインサート成型性の観点からは、１０μｍ〜１０００μｍとすることができ、５０μｍ〜５００μｍが好ましい。
【００７２】
《意匠層》
積層シート（Ｓ）は、基材フィルム層と表面樹脂層との間に、意匠層を有することが好ましい。
積層シート（Ｓ）は、基材フィルム層と表面樹脂層との間に、意匠層を配置することで、成型加工時の展延性に優れ、かつ所望とする意匠性を得ることができる。
意匠層は、積層シート（Ｓ）に意匠性を付与する層であれば特に制限はなく、模様層であってもよく、基材フィルム層の全面に着色を施した平面ベタ層であってもよく、積層シート（Ｓ）の適用対象に応じて適宜選択することができる。
意匠性を付与する模様の例としては、木目模様、石目模様、布目模様、皮紋模様、幾何学模様、抽象模様等の種々の模様が挙げられる。
意匠層は光輝性を有するものであってもよい。
【００７３】
意匠層は、単層であってもよいし、２層以上の多層であってもよい。
意匠層の厚み（多層である場合は合計厚み）は、意匠性及び展延性の観点から、１μｍ〜３０μｍであることが好ましく、３μｍ〜２０μｍがより好ましい。
【００７４】
意匠層の形成方法は、特に制限されず、印刷法、コーティング法、蒸着法等の公知の方法を適用することができる。
製造性の観点から、意匠層は、インキを用いた印刷法又は塗料を用いたコーティング法により形成した層（印刷層又はコート層）として形成することが好ましい。
印刷層の形成に適用しうる印刷法としては、グラビア印刷、オフセット印刷、シルクスクリーン印刷、転写シートからの転写印刷、昇華転写印刷、インキジェット印刷等の公知の方法が挙げられる。
コート層の形成に適用しうるコーティング法としては、グラビアコーター、グラビアリバースコーター、フレキソコーター、ブランケットコーター、ロールコーター、ナイフコーター、エアナイフコーター、キスタッチコーター、コンマコーター等のコーティング手段を用いる方法が挙げられる。
印刷手段又はコーティング手段としては、公知の印刷装置又はコーティング装置を用いることができる。
【００７５】
インキ又は塗料の例としては、着色剤、バインダー、任意の溶剤、添加剤等を含有するものが挙げられる。
着色剤としては、積層シート（Ｓ）が備える意匠層に適用可能であれば、特に制限されず、顔料、染料等の着色剤の少なくとも１種を用いることができる。
着色剤の例としては、チタン白、亜鉛華、弁柄、朱、群青、コバルトブルー、チタン黄、黄鉛、カーボンブラック等の無機顔料、イソインドリノンイエロー、ハンザイエローＡ、キナクリドンレッド、パーマネントレッド４Ｒ、フタロシアニンブルー、インダスレンブルーＲＳ、アニリンブラック等の有機顔料（或いは、染料も含む）、アルミニウム、真鍮、等の金属粉末からなる金属顔料、二酸化チタン被覆雲母、塩基性炭酸鉛等の箔粉からなる真珠光沢（パール）顔料、蛍光顔料、等の着色剤が挙げられる。
【００７６】
バインダーとしては、特に限定されず、例えば、ポリエステル樹脂、ウレタン樹脂、アクリル樹脂、酢酸ビニル樹脂、塩化ビニル−酢酸ビニル共重合体、セルロース系樹脂等から選択される１種又２種以上を用いることができる。
【００７７】
溶剤、添加剤等のその他の成分は、インキ又は塗料に所望とする色相、性状等によって、公知の材料から、適宜選択すればよい。
【００７８】
また、金属調の意匠性を有する意匠層の形成には、高輝度インキを用いることができる。高輝度インキの例としては、蒸着金属膜から得られる金属細片を樹脂ワニス中に分散させた高輝度インキが挙げられる。以下、高輝度インキについて詳述する。
【００７９】
高輝度インキが含有しうる金属細片としては、アルミニウム（Ａｌ）、金（Ａｕ）、銀（Ａｇ）、真鍮（Ｃｕ−Ｚｎ）、チタン（Ｔｉ）、クロム（Ｃｒ）、ニッケル（Ｎｉ）、ニッケルクローム（Ｎｉ−Ｃｒ）、ステンレス（ＳＵＳ）等の金属の蒸着金属膜から得られる金属片が好ましく用いられる。これらの金属細片は、分散性、酸化防止性、意匠層の強度向上等のためにニトロセルロース等のセルロース誘導体で表面処理を行ってもよい。
【００８０】
ワニス用樹脂としては、アクリル樹脂、ポリウレタン樹脂、ポリアミド樹脂、ウレア樹脂、エポキシ樹脂、ポリエステル樹脂、ビニル樹脂（塩ビ、酢ビ共重合樹脂）、ビニリデン樹脂（ビニリデンクロライド、ビニリデンフルオネート）、エチレン−ビニルアセテート樹脂、ポリオレフィン樹脂、塩素化オレフィン樹脂、エチレン−アクリル樹脂、石油系樹脂、セルロース誘導体樹脂等の熱可塑性樹脂が好ましく用いられる。
ワニス用樹脂は、成型加工時に意匠層を十分に展延させる観点からは、基材フィルム層及び表面樹脂層に含まれる樹脂の軟化点より低い軟化点を有する樹脂であることが好ましい。軟化点の差は、２０℃以上であることが好ましい。
【００８１】
上記の高輝度インキが含有しうる溶剤としては、トルエン、キシレン等の芳香族炭化水素、シクロヘキサン、ノルマルヘキサン等の脂肪族又は脂環式炭化水素、酢酸エチル、酢酸プロピル等のエステル類、メタノール、エタノール、イソプロパノール等のアルコール類、アセトン、メチルエチルケトン等のケトン類、エチレングリコールモノエチルエーテル等のアルキレングリコールアルキルエーテル等が好ましく用いられる。
【００８２】
意匠性及び展延性を阻害しない限り、高輝度インキには、消泡剤、沈降防止剤、顔料分散剤、流動性改質剤、ブロッキング防止、帯電防止剤、酸化防止剤、光安定性剤、紫外線吸収剤、内部架橋剤、等の各種添加剤を含有させてもよい。
【００８３】
意匠層は、上記の高輝度インキを用いて形成した単層であってもよいし、高輝度インキを用いて形成した層と他の層と組み合わせた多層であってもよい。
高輝度インキを用いて形成した意匠層が多層である場合、高輝度インキを用いて形成した層（第１層）の基材フィルム層側に、着色剤含有インキを用いて形成した層（第２層）を積層してもよい。このような積層構造とすることで、表面樹脂層側からは、第１層を透して着色剤の金属調の意匠性を得ることができる。この場合、第２層の膜厚は０．０５〜１００μｍ程度が好ましい。この場合の第一のインキ層の膜厚は、透過性の観点から０．５μｍ以下程度であることが好ましい。
【００８４】
《接着剤層》
積層シート（Ｓ）は、表面樹脂層と意匠層との間、及び、意匠層と基材フィルム層との間の少なくとも一方に接着剤層を介在させて、それぞれの層を接着したものであってもよい。
接着剤層は、少なくとも意匠層と基材フィルム層との間に設ける態様が好ましい。
なお、各層に含有される樹脂成分が接着性を有する場合には、接着剤層を設けずに、熱ラミネート等により層間を接着してもよい。
【００８５】
接着剤層を形成可能な接着剤としては、特に限定されるものではなく、例えば、ドラ
イラミネート接着剤、ウェットラミネート接着剤、ヒートシール接着剤、ホットメルト接着剤等として公知の接着剤が好ましく用いることができる。
【００８６】
接着剤として具体的には、ウレタン樹脂系接着剤、チタネート系接着剤、イミン系接着剤、及びブタジエン系接着剤がより好ましく、２液反応型のウレタン系接着剤が更に好ましい。
【００８７】
接着剤層の１層当たりの厚みは、特に制限されず、接着性及び成型性の両立の観点から、０．０５μｍ〜５μｍ程度であることが好ましい。
【００８８】
接着剤層の形成方法としては、特に限定されず、例えば、意匠層をコート層として形成する場合において説明したコーティング法を同様に適用することができる。
【００８９】
《表面保護層》
積層シート（Ｓ）は、必要に応じて、更に、表面樹脂層の上に配置された表面保護層を有していてもよい。
積層シート（Ｓ）が更に表面保護層を備えることにより、より優れた耐傷性をより発現することが可能となる。また、表面保護層は、更に、耐摩擦性、耐候性、耐汚染性、耐水性、耐薬品性、耐熱性等の性能を付与するものであってもよい。
【００９０】
表面保護層は、透明層、半透明層、又は着色層のいずれであってもよい。
表面保護層を形成するための材料としては、積層シート（Ｓ）の展延性を損なわない限り、ラッカータイプ、架橋タイプ（イソシアネート、エポキシ等）、ＵＶ架橋タイプ。ＥＢ架橋タイプ等のトップコート剤として公知の材料が好ましく用いられる。
【００９１】
表面保護層の厚みは、特に制限されず、表面物性及び可撓性の両立の観点から、０．５μｍ〜２０μｍ程度であることが好ましい。
【００９２】
《粘着剤層》
積層シート（Ｓ）は、基材フィルム層の表面樹脂層とは反対側の面に、更に、粘着剤層（Ｅ）を設けることができる。粘着剤としては、アクリル系、ゴム系、ポリアルキルシリコン系、ウレタン系、ポリエステル系等の粘着剤が好ましく用いられる。
【００９３】
積層シート（Ｓ）の好適な態様としては、基材フィルム層と表面樹脂層との間に意匠層を有し、基材フィルム層は、透明フィルム、半透明フィルム又は着色フィルムにより形成され、表面樹脂層と意匠層との間、及び、意匠層と基材フィルム層との間の少なくとも一方に接着剤層を有する態様が挙げられる。
【００９４】
積層シート（Ｓ）の層構成の例としては、表面樹脂層／意匠層（印刷層）／接着剤層／基材フィルム層とする構成、表面樹脂層／接着剤層／着色基材フィルム層とする構成、着色表面樹脂層／接着剤層／基材フィルム層とする構成、等が挙げられる。
【００９５】
〜積層シート（Ｓ）の用途〜
以上説明した積層シート（Ｓ）は、自動車関連部材（内装材、インスツルメントパネル、ドア等）、建材部材、家電品などの成型体の加工工程おいて好適に適用できる。
【００９６】
（積層シート（Ｓ）を用いた立体成型体）
本発明の立体成型体は、上述した積層シート（Ｓ）を含むものであり、立体成型体の成型には、各種の成型法を用いることができる。例えば、以下の成型法が挙げられる。
表面樹脂層を成型体の表面側になるように積層シート（Ｓ）を配置し、反対面に金属板を積層して、プレスするプレス接着成型法。
表面樹脂層を成型体の表面側になるように積層シート（Ｓ）を配置し、熱成型により三次元形状を有する予備成型体とした後、得られた予備成型体を射出成型金型内にインサートし、射出樹脂と一体化するインサート射出成型法。
射出成型金型に、表面樹脂層を成型体の表面側になるように積層シート（Ｓ）を挿入し、金型内で射出樹脂と一体化するインモールド射出成型法。
積層シート（Ｓ）を加熱して軟化させ、基材フィルム層側の面を成型体の形状に模った型と圧着させ、積層シート（Ｓ）と型との間に存在する空気を型に設置された孔から真空ポンプで減圧させることによって、型の表面形状に沿った形状の成型体を得る真空成型法。
積層シート（Ｓ）を用いることにより、いずれの成型法を用いた場合であっても、優れた展延性が発揮される。
【実施例】
【００９７】
以下、本発明を実施例により更に具体的に説明するが、本発明はその主旨を越えない限り、以下の実施例に限定されるものではない。なお、特に断りのない限り、「部」及び「％」は質量基準である。
【００９８】
（実施例１）
１．樹脂組成物（Ｒ）の調製
エチレン・不飽和カルボン酸系共重合体１（エチレン・メタクリル酸共重合体）に、酸化亜鉛を配合して、イオン化マスターバッチを調製した。
６５ｍｍφのベント付きスクリュー押出機に、表１に示す割合（質量％）で、エチレン・不飽和カルボン酸系共重合体（Ａ）と、オレフィン系重合体（Ｂ）と、上記で作製したイオン化マスターバッチを一括で供給し、樹脂温度２４０℃、押出量１２ｋｇ/時間の条件にて押出した。ベント部では発生するガス及び水分を真空ポンプにて除去した。押出したストランドを水冷した後、カットして、樹脂組成物（Ｒ）である樹脂組成物１のペレットを得た。
【００９９】
−キャストフィルムの作製−
上記で得られた樹脂組成物１のペレットを、キャストフィルム成形機（４０ｍｍφ）を用いて成形温度２５０℃の条件で押し出し、ニップロールに通して（ニップ成形）、厚み１００μｍのフィルム１を成形した。
なお、樹脂組成物１のペレットは、後記の積層シート（Ｓ）の作製において、表面樹脂層の形成に用いる。
【０１００】
２．積層シート（Ｓ）の作製
（１）アルミ蒸着細粉含有インキの調製
ニトロセルロースで表面処理を施した、アルミ蒸着膜細粉３０部（１０％スラリー品）、ウレタン樹脂（ポリウレタン２５９３：荒川化学工業（株）製）１８部、酢酸エチル２５部、メチルエチルケトン１４部、及びイソプロパノール１０部を配合し、撹拌・分散し、アルミ蒸着細粉含有インキ（高輝度インキ）を得た。
【０１０１】
（２）接着剤の準備
主剤として、セイカダイン２７１０Ｃ（大日精化工業（株）製）、及び、硬化剤として、セイカダイン２７１０Ａ（大日精化工業（株）製）からなる２液型接着剤を準備した。
２液型接着剤は、主剤２０質量部に対して硬化剤１０質量部と酢酸エチル２０質量部を混合して使用した。
【０１０２】
（３）フィルム２の準備
基材フィルム層とするフィルム２として、厚さ３００μｍの透明なＡＢＳ樹脂フィルム（ＶＡＬＵＥＴＥＣＨ  ＮＳＧシリーズ、テクノポリマー（株）製）を準備した。
【０１０３】
（４）積層シートＳ１の作製
実施例１の積層シート（Ｓ）として、フィルム１（表面樹脂層）／印刷層（意匠層）／接着剤層／フィルム２（基材フィルム層）の層構成を有する積層シートＳ１を作製した。
印刷層及び接着層の形成は、アルミ蒸着細粉含有インキ又は混合後の２液型接着剤を用いて、グラビアコーター（ＲＫマルチコーター：RK Print instrument社製）を用いて行なった。
【０１０４】
具体的には、以下の手順により、積層シートＳ１を作製した。
印刷層を、フィルム１（表面樹脂層）上に、グラビアコーターにて、乾燥膜厚２．０μｍに１回塗工して、６０℃×２分で温風乾燥して形成した。
次に、接着剤層を、印刷層上に、グラビアコーターにて、接着剤を塗布量５．０ｇ／ｍ２に塗工して、６０℃×２分で温風乾燥して形成した。
接着剤層の形成後、グラビアコーター付属のニップロール設備で、接着剤層の表面にフィルム２（基材フィルム）を積層してシートとした。その後、積層したシートを４０℃で２日間エージングして、接着剤を硬化させて積層シートＳ１を得た。
【０１０５】
（実施例２〜５、比較例１〜６）
１．樹脂組成物（Ｒ）の調製
実施例１の「１．樹脂組成物（Ｒ）の調製」において、樹脂組成物の組成を下記表１に示すように変更した以外は、実施例１と同様にして、実施例の樹脂組成物２〜５のペレット、及び比較例の樹脂組成物１Ｃ、４Ｃ〜６Ｃのペレットを得た。次いで、得られた各ペレットを用いて、実施例１と同様にしてキャストフィルム（フィルム２〜５、１Ｃ、４Ｃ〜６Ｃ）を得た。
比較例２、３については、層分離等が生じて、ペレットの作製ができなかった。このため、キャストフィルムの作製は行わなかった。
【０１０６】
２．積層シート（Ｓ）の作製
実施例１の「２．積層シート（Ｓ）の作製」で得た積層シートＳ１の層構成において、フィルム１（表面樹脂層）を、フィルム２〜５、フィルム１Ｃ、４Ｃ〜６Ｃのいずれかと同様の構成を有するフィルム（表面樹脂層）に変更した以外は、実施例１と同様にして、実施例２〜実施例５の積層シートＳ２〜Ｓ５、及び比較例１、４〜６の積層シート１Ｃ、４Ｃ〜６Ｃを得た。
各積層シートの厚みは、いずれも１００μｍであった。
比較例２、３については、キャストフィルムの作製ができなかったため、積層シート（Ｓ）の作製は行なっていない。
【０１０７】
［評価１：樹脂組成物の評価］
−耐傷性（学振式摩耗試験）−
下記条件にて、フィルム１〜５、１Ｃ、４Ｃ〜６Ｃのぞれぞれの表面に綿帆布を取り付け、荷重をかけた状態で綿帆布を擦った。
デジタル顕微鏡で摩擦箇所を拡大１０倍に拡大し、綿帆布で擦った後の各フィルムの表面を写真として取り出した。目視判定により下記基準で評価した。
なお、比較例２及び３では、キャストフィルムの作製ができなかったため、本評価は行なっていない。
評価基準が「Ｂ」以上であれば、耐傷性に優れると判断した。評価結果を表１に示す。
【０１０８】
＜試験条件＞
・綿帆布：１０号
・荷重：４５０ｇ
・往復回数：１００往復
【０１０９】
＜評価基準＞
ＡＡ：ほとんど傷は見られなかった。
Ａ：少し傷がみられた。
Ｂ：やや多くの傷がみられた。
Ｃ：多くの傷がみられた。
【０１１０】
−フィルム成形性−
上記で得られた樹脂組成物（Ｒ）を、キャストフィルム成形機（４０ｍｍφ）を用いて成形温度２５０℃の条件で、ニップ成形法により、厚み１００μｍのキャストフィルムの成形の可否について、以下の通りに評価した。評価結果を表１に示す。
なお、層分離等の理由により、樹脂組成物のペレットが得られない場合は、キャストフィルムの成形は行わず評価Ｂとした。
【０１１１】
＜評価基準＞
Ａ：厚み１００μｍのフィルムが成形可能である。
Ｂ：厚み１００μｍのフィルムが成形できない。
【０１１２】
［評価２：積層シート（Ｓ）の真空成型性評価］
−真空成型性−
得られた各積層シート（Ｓ）（積層シートＳ１〜Ｓ５、１Ｃ、４Ｃ〜６Ｃ）を、４０℃で３日間エージングした。
エージング後の積層シートＳ１〜Ｓ５、１Ｃ、４Ｃ〜６Ｃを用いて、真空成型法にて展延加工して、実施例及び比較例の立体成型体を得た。
展延加工は、金型温度１５５℃の条件にて、真空成型法で行った。得られた各立体成型体は、いずれも図１に写真で示す形状を有している。図１に示す立体成型体は、縦２３ｃｍ及び横１４ｃｍの立体形状で、高さ方向は１．４ｃｍから３ｃｍまでの凹凸を有している。
展延加工後、立体成型体の凹凸形状がある角部の色調を目視で観察し、平坦部（即ち、展延されていない部分）の色調と比較して、下記評価基準により、真空成型性（展延性）を評価した。評価結果を表１に示す。
【０１１３】
＜評価基準＞
Ａ：加工の前後でシート表面の色調に変化がない。
Ｂ：加工の前後でシート表面の色調に若干の変化（わずかに色が薄くなっている）があるが、実用上許容できる。
Ｃ：加工の前後で追随性が不良でシートの厚み変化が大きくシート表面の色調に著しい変化があり、実用上許容できない。
なお、表中、Ｃ＊１は加工後の評価部分に穴が空いたことを指し、Ｃ＊２は加工後の評価部分の展延状態が不均一であることを指す
【０１１４】
【表１】
2019166796.tif 000002
【０１１５】
表１における略号の詳細は、以下の通りである。
なお、表１中の「−」は、該当の成分を含まないことを示す。ランダムＰＰのＭＦＲの値は、ＪＩＳ  Ｋ７２１０（１９９９年）に準拠し、２３０℃、２１６０ｇ荷重にて測定したときの値を示す。
【０１１６】
・ＭＡＡ；メタクリル酸
・オレフィン系重合体１；高密度ポリエチレン（ＨＤＰＥ）（密度９６１ｋｇ／ｍ３、ＭＦＲ（２３０℃、２１６０ｇ荷重）：１２ｇ／１０分）
・オレフィン系重合体２；高密度ポリエチレン（ＨＤＰＥ）（密度９５８ｋｇ／ｍ３、ＭＦＲ（２３０℃、２１６０ｇ荷重）：１ｇ／１０分）
・エチレン・不飽和カルボン酸系共重合体１；エチレン・メタクリル酸共重合体（メタクリル酸に由来の構成単位の含有比率：８質量％、ＭＦＲ（１９０℃、２１６０ｇ荷重）：２３ｇ／１０分）
・ポリアミド１；６ナイロン（商品名；ＵＢＥナイロン６、宇部興産株式会社製） 
・アイオノマー樹脂１；エチレン・メタクリル酸共重合体のアイオノマー（メタクリル酸に由来の構成単位の含有比率：８質量％、金属イオン：亜鉛イオン、中和度：５０％、ＭＦＲ（１９０℃、２１６０ｇ荷重）：１．１ｇ／１０分）
・ランダムＰＰ；ランダムポリプロピレン（商品名：Ｆ２１９ＤＡ、株式会社プライムポリマー製、中和度：０％、ＭＦＲ（２３０℃、２１６０ｇ荷重）：８ｇ／１０分）
【０１１７】
（実施例６〜８、比較例７及び８）
１．樹脂組成物（Ｒ）の調製
表２に示す組成の第１層用の樹脂組成物のペレット（実施例１と同様に調製）と、第２層用のアイオノマー樹脂２（エチレン：８５質量％、メタクリル酸：１５質量％）のペレットとを作製した。作製した各ペレットを用い、２種２層キャスト成形機(４０ｍｍφ)により、成形温度２５０℃の条件で共押し出しし、ニップロールに通して（ニップ成形）、合計厚み１００μｍの２層フィルム６〜８、７Ｃ及び８Ｃを調製した。
第１層用の樹脂組成物のペレットを用いて、実施例１と同様に、フィルム成形性の評価を行った。また、得られた２層フィルムを用いて、実施例１と同様に、耐傷性の評価を行った。評価結果を表２に示す。
【０１１８】
２．積層シート（Ｓ）の作製
実施例１の「２．積層シート（Ｓ）の作製」で得た積層シートＳ１の層構成において、フィルム１（表面樹脂層）を、２層フィルム６〜８、７Ｃおよび８Ｃのいずれかの構成と同じ構成を有する２層フィルムに変更した以外は、実施例１と同様にして、実施例６〜８、比較例７および８の積層シートＳ６〜Ｓ８、７Ｃ、８Ｃを得た。各積層シートの厚みは、いずれも１００μｍであった。
【０１１９】
［評価３：積層シート（Ｓ）のインサート成型性評価］
−インサート成型性−
得られた積層シートＳ６〜Ｓ８、７Ｃ、８Ｃのそれぞれについて、上記の評価２と同様にして真空成型法により展延加工して、立体形状を付与して成型体を得た。
上記のように真空成型して形状を付与された各積層シートを、インジェクション成型の金型にセットした。次いで、ＡＢＳ樹脂（テクノポリマー（株）製、ＡＢＳ１７０）をフィルム２（基材フィルム層）に向けて、２５０℃、金型温度５０℃で射出して成型を行い、約５ｍｍの肉厚を持った立体成型体を得た。得られた立体成型体について、下記評価基準により、インサート成型性（展延性）を評価した。評価結果を表２に示す。
【０１２０】
＜評価基準＞
Ａ：外観に変化なく、良好な成型体であった。 
Ｂ：成型体の表面の一部にシワの発生が見られた。
【０１２１】
【表２】
2019166796.tif 000003
【０１２２】
表１及び表２に示すように、実施例１〜８で調製した樹脂組成物（Ｒ）は、フィルム成形性に優れていた。
また、これらの樹脂組成物（Ｒ）により形成されたキャストフィルム及び２層フィルムは、耐傷性にも優れていた。このことは、実施例１〜８で作製した立体成型体は、耐傷性に優れていることを示す。
また、実施例１〜８の樹脂組成物（Ｒ）を表面樹脂層に適用した積層シート（Ｓ）は、成形加工時の展延性に優れていた。
なお、実施例１〜８の積層シート（Ｓ）は、アルミ蒸着細粉含有インキ（高輝度インキ）を用いて形成した意匠層を備えているため金属調の外観を有している。このような金属調の外観は、積層シート（Ｓ）の展延加工の前後において、シート表面の色調が変化した場合、意匠性を顕著に損なうことになる。しかし、実施例の積層シート（Ｓ）は、展延加工の前後においても色調の変化が視認できないことから、展延加工の前後において所望とする意匠性についても、良好に保持されていることが分かる。
【０１２３】
一方、中和度が５２％未満である樹脂組成物を用いた比較例１では、耐傷性に劣っていた。
エチレン・不飽和カルボン酸系共重合体（Ａ）のアイオノマー樹脂を含まない樹脂組成物を用いた比較例４は、耐傷性が顕著に劣っていた
エチレン・不飽和カルボン酸系共重合体（Ａ）のアイオノマー樹脂及びオレフィン系重合体（Ｂ）を含まず、アイオノマー樹脂１を含む樹脂組成物を用いた比較例５は、樹脂組成物を積層シート（Ｓ）の表面樹脂層に適用し成型加工に供した際において、展延性に顕著に劣っていた。
エチレン・不飽和カルボン酸系共重合体（Ａ）のアイオノマー樹脂及びオレフィン系重合体（Ｂ）を含まず、ポリプロピレン樹脂を含む比較例６では、耐傷性に劣っていた。また、比較例６は、樹脂組成物を積層シート（Ｓ）の表面樹脂層に適用し成型加工に供した際において、展延性に顕著に劣っていた。
２層フィルムの第１層において、エチレン・不飽和カルボン酸系共重合体（Ａ）のアイオノマー樹脂及びオレフィン系重合体（Ｂ）を含まず、ポリプロピレン樹脂を含む樹脂組成物を用いた比較例７では、耐傷性に劣っていた。
また、比較例７は、樹脂組成物を積層シート（Ｓ）の表面樹脂層に適用し成型加工に供した際において、良好な展延性が得られなかった。
エチレン・不飽和カルボン酸系共重合体（Ａ）のアイオノマー樹脂を含まない樹脂組成物を用いた比較例８は、耐傷性が劣っていた。
【図１】
2019166796.tif 000004